(57)【要約】【課題】ポリアミドまたはポリエステルとアルミニウムとをベースにした流体輸送用多層管。【解決手段】外側から内側へ向かって半径方向に下記の層(1)〜(5)を下記順序で有し、各層は各接触領域で互いに接着している多層管：(1)ポリアミドまたはポリオレフィンまたはポリエステルからなる外層、(2)バインダ層、(3)アルミニウム層、(4)バインダ層、(5)下記の中から選択されるガソリンと接触する内層：(a)ポリアミドとポリオレフィンとの混合物（ポリアミドがマトリックス）、(b)可塑剤、ポリアミドブロックとポリエーテルブロックとを有するコポリマーおよびＥＰＲ型改質剤の中から選択される少なくとも一種の化合物を含むポリアミドおよび(c)ポリエステル。【特許請求の範囲】
【請求項１】
外側から内側へ向かって半径方向に下記層(1)〜(5)を下記順序で有し、各層は各接触領域で互いに接着していることを特徴とする多層管：
(1)ポリアミドまたはポリオレフィンまたはポリエステルからなる外層、
(2)バインダからなる層、
(3)アルミニウムからなる層、
(4)バインダからなる層、
(5)下記(a)〜(c)の中から選択されるガソリンと接触する内層：
(a)  ポリアミドとポリオレフィンとの混合物（ポリアミドがマトリックス）、
(b)  可塑剤、ポリアミドブロックとポリエーテルブロックとを有するコポリマー、およびＥＰＲ型の改質剤の中から選択される少なくとも一つの化合物を含むポリアミド、
(c)  ポリエステル。
【請求項２】
ガソリンと接触する内層が、表面抵抗率を106Ω／□以下にするのに十分な量の導電要素を含んでいる請求項１に記載の多層管。
【請求項３】
ポリアミドの外層がPA-11およびPA-12の中から選択される請求項１または２に記載の多層管。
【請求項４】
バインダがコポリアミドおよび官能化ポリオレフィンの中から選択される請求項１〜３のいずれか一項に記載の多層管。
【請求項５】
内層のポリアミド／ポリオレフィン混合物のポリオレフィンが(i)高密度ポリエチレン(HDPE)と(ii)ポリエチレン(C1)とエラストマー、超低密度ポリエチレンおよびエチレンコポリマーの中から選択されるポリマー(C2)との混合物からなり、(C1)＋(C2)の混合物に不飽和カルボン酸が共グラフトしている請求項１〜４のいずれか一項に記載の多層管。
【請求項６】
内層のポリアミド／ポリオレフィン混合物のポリオレフィンが(i)ポリプロピレンと(ii)ポリアミド(C4)とグラフト化または共重合されたプロピレンと不飽和モノマーＸとのコポリマー(C3)との反応で得られるポリオレフィンとからなる請求項１〜４のいずれか一項に記載の多層管。
【請求項７】
内層のポリアミド／ポリオレフィン混合物のポリオレフィンが(i)ＬＬＤＰＥ，ＶＬＤＰＥまたはメタロセンタイプのポリエチレンと(ii)エチレンアルキル（メタ）アクリレート／無水マレイン酸コポリマーとからなる請求項１〜４のいずれか一項に記載の多層管。
【請求項８】
内層のポリアミドがPA-11およびPA-12の中から選択される請求項１〜４のいずれか一項に記載の多層管。
【請求項９】
上記の可塑剤、ポリアミドブロックとポリエーテルブロックとを有するコポリマーまたはＥＰＲ型改質剤の量(i)とポリアミドの量(ii)との重量比が5/95〜60/40である請求項８に記載の多層管。
【請求項１０】
上記の可塑剤、ポリアミドブロックとポリエーテルブロックとを有するコポリマーまたはＥＰＲ型改質剤の量(i)とポリアミドの量(ii)との重量比が10/90〜30/70である請求項９に記載の多層管。
【請求項１１】
アルミニウム（Al）層の厚さが0.01〜1.5mmである請求項１〜１０のいずれか一項に記載の多層管。
【請求項１２】
アルミニウム（Al）層の厚さが0.02〜0.5mmである請求項１１に記載の多層管。
【請求項１３】
アルミニウム（Al）層の厚さが50μm〜100μmである請求項１２に記載の多層管。
【発明の詳細な説明】
【技術分野】
【０００１】
本発明はポリアミドまたはポリエステルとアルミニウムとをベースにした流体輸送用多層管に関するものである。
【背景技術】
【０００２】
流体輸送用多層管の例としてはガソリン輸送用多層管、特に自動車のタンクからエンジンへガソリンを運ぶための多層管が挙げられる。流体輸送体の他の例としては燃料電池で使用される流体や、冷却および空調用CO2システム、油圧系、冷却回路、空調および中圧の動力分配装置用の流体が挙げられる。
安全性および環境保護の観点から自動車用多層管には十分な低温衝撃強度(-40℃)と十分な高温衝撃強度(125℃)、破裂強度、柔軟性等の機械特性、炭化水素とその添加物（特にメタノールやエタノール等のアルコール類）に対する耐透過性とが要求される。自動車用多層管は燃料やエンジン用潤滑油に対しても十分な耐久性がなければならない。
【０００３】
ガソリン輸送用多層管に要求される特性の中で下記５つの特性は単純な組合せでは得られない：
（a）  低温衝撃強度(-40℃)（多層管が低温でも破損しない）
（b)  耐燃料性
（c）  高温衝撃強度(125℃)
（d）  ガソリンに対する透過性が非常に低い。
（e）  ガソリン使用時のチューブの寸法安定性に優れている。
多層管には種々の構造があるが、低温衝撃強度は低温衝撃強度の標準テストを実際に行なってみないと予想不可能である。
【０００４】
下記文献には内層面と外層面とがポリアミドで被覆されたアルミニウムの多層管が記載されている。
【特許文献１】
ドイツ国実用新案第0009218141U1（Rasmussen 社、Unicor社、1992年6月6日出願）
【０００５】
アルミニウムとポリアミドとの間に接着剤層を配置することができる。この多層管は上記の特性を満たすが、耐老化性が悪い。特に、減圧下でポリアミドの内層（すなわちガソリンと接触する層）が剥離し、機械的一体性が損なわれ、多層管がブロックする危険がある。
【発明の開示】
【発明が解決しようとする課題】
【０００６】
本出願人は内層を下記で構成することによって上記の剥離が起きなくなるということを見出した。すなわち、内層をポリアミドをマトリックスとするポリアミドとポリオレフィンとの混合物にするか、可塑剤、ポリアミドブロックとポリエーテルブロックとを有するコポリマーおよびＥＰＲ（エチレンプロピレンゴム、エチレン−プロピレンコポリマー）型の衝撃改質剤のようなエチレンコポリマーの中から選択される少なくとも一種の化合物を含むポリアミドにすることによって上記の剥離が起きなくなる。
本出願人はさらに、十分に薄いアルミニウム層を用いることによって多層管に可撓性を与えることができ、配管を容易にすることができるということも見出した。
【課題を解決するための手段】
【０００７】
本発明の対象は、外側から内側へ向かって半径方向に下記層(1)〜(5)を下記順序で有し、各層は各接触領域で互いに接着していることを特徴とする多層管にある：
(1)ポリアミドまたはポリオレフィンまたはポリエステルからなる外層、
(2)バインダからなる層、
(3)アルミニウムからなる層、
(4)バインダからなる層、
(5)下記(a)〜(c)の中から選択されるガソリンと接触する内層：
(a)  ポリアミドとポリオレフィンとの混合物（ポリアミドがマトリックス）、
(b)  可塑剤、ポリアミドブロックとポリエーテルブロックとを有するコポリマー、およびＥＰＲ型の改質剤の中から選択される少なくとも一つの化合物を含むポリアミド、
(c)  ポリエステル。
【発明を実施するための最良の形態】
【０００８】
本発明の別の実施例では、アルミニウム層を十分な薄さにして多層管に可撓性を与える。
内層または外層（あるいは両方）は106Ω／□以下の表面抵抗率にする導電要素を含んでいるのが有利である。
本発明の多層管は外径が6〜110mmで、全体の厚さが0.36mm〜5mmで、外層の厚さが50〜2000μmで、バインダ層の厚さが10〜150μmで、アルミニウム層の厚さが10〜1500μmで、必要に応じて充填される導電要素を含む内層の厚さが100〜1200μmであるのが有利である。
本発明の多層管はガソリン、特に炭化水素とその添加物（特にメタノールやエタノール等のアルコール類、またはＭＴＢＥまたはＥＴＢＥ等のエーテル）に対する透過性が非常に低い。本発明の多層管はさらに、エンジン用潤滑油や燃料に対しても十分な耐久性がある。
本発明の多層管は低温および高温での機械特性が非常に優れている。
【０００９】
ポリアミド外層の「ポリアミド」という用語は下記（a）〜（c）の縮合生成物を意味する：
（a）  アミノカプロン酸、7-アミノヘプタン酸、11-アミノウンデカン酸および12-アミノドデカン酸のような１種または複数のアミノ酸またはカプロラクタム、エナントラクタムおよびラウリラクタム等の１種または複数のラクタム；
（b）  ヘキサメチレンジアミン、ドデカメチレンジアミン、メタキシリレンジアミン、ビス(p-アミノシクロヘキシル）メタン、トリメチルヘキサメチレンジアミン等のジアミンと、イソフタル酸、テレフタル酸、アジピン酸、アゼライン酸、スベリン酸、セバシン酸およびドデカンジカルボキシル酸等のジアシッドとの１種または複数の塩または混合物；
（c）  上記モノマーの混合物（コポリアミドが得られる）
【００１０】
脂肪族ジアミンはアミノ末端基の間に少なくとも６個、好ましくは6〜10個の炭素原子を有するα,ω-ジアミンである。炭素鎖は線形の（ポリメチレンジアミン）にすることができ、分岐形または脂環式でもよい。好ましいジアミンはヘキサメチレンジアミン(HMDA)、ドデカメチレンジアミンおよびデカメチレンジアミンである。
【００１１】
ジカルボン酸は脂肪族、環状脂肪族または芳香族にすることができる。脂肪ジカルボン酸は少なくとも４個、好ましくは少なくとも６個の炭素原子（カルボキシル基の炭素原子は含まない）を線形または分岐形の炭素鎖中に有するα，ω−ジカルボキシル酸である。ジアシッドはアゼライン、セバシンおよび1,12-ドデカノン酸である。PAの例としては下記（a)〜（g)が挙げられる：
（a)  ポリ（ヘキサメチレンセバカミド）(PA-6,10)；
（b)  ポリ（ヘキサメチレンドデカンジアミド）（PA-6,12）；
（c）  ポリ（ウンデカノアミド）（PA-11）；
（d）  ポリ（ラウリルラクタム）(2-アザシクロトリデカノン）（PA-12）；
（e)  ポリ（ドデカメチレンドデカンジアミド）（PA-12,12）；
（f)  ポリ（カプロアミド）（PA-6）；
（g）  ポリ（ヘキサメチレンアジパミド）（PA-6,6）
【００１２】
PAの数平均分子量Mnは一般に5000以上で、100gのメタクレゾール中の試験片0.5gに対して20℃で測定した固有粘度は一般に0.7以上である。
ポリアミド混合物を用いてもよい。PA-6およびPA-6,6およびPA-12を用いるのが有利である。
PAの数平均分子量Mnは一般に5000以上で、100gのメタクレゾール中の試験片0.5gに対して20℃で測定した固有粘度は一般に0.7以上である。
PA-12(ナイロン-12)またはPA-11(ナイロン-11)を用いるのが有利である。
【００１３】
ポリオレフィン外層のポリオレフィンについてはポリアミドとポリオレフィンとの混合物からなる内層に関する以下の段落で説明する。
【００１４】
ポリエステル外層の「ポリエステル」という用語は、グリコールとジカルボン酸またはその誘導体との縮合で得られる飽和化合物のポリマーを意味する。特に、8〜14個の炭素原子を有する芳香族ジカルボン酸と、ネオペンチルグリコール、シクロヘキサンジメタノールおよび化学式：HO(CH2)nOHの脂肪族グリコール（ｎは2〜10の整数）からなる群の中から選択される少なくとも１種のグリコールとの縮合物であるのが好ましい。芳香族ジカルボン酸の50モル％以下までを8〜14個の炭素原子を有する少なくとも1種の他の芳香族ジカルボン酸に代えることができ、および／または、その20モル％以下を2〜12個の炭素原子を有する脂肪族ジカルボン酸に代えることができる。
【００１５】
好ましいポリエステルはポリエチレンテレフタレート(PET)、ポリ（1,4-ブチレン）テレフタレート（PBT）、1,4-シクロヘキシレンジメチレンテレフタレート／イソフタレートおよび芳香族ジカルボン酸、例えばイソフタル酸、ジ安息香酸、ナフタレンジカルボン酸、4,4-ジフェニレンジカルボン酸、ビス（p-カルボキシフェニル）メタン酸、エチレンビス（p-安息香酸）、1,4-テトラメチレンビス（p-オキシ安息香酸）、エチレンビス（パラ-オキシ安息香酸）、1,3-トリメチレンビス（p-オキシ安息香酸）と、グリコール、例えばエチレングリコール、1,3-トリメチレングリコール、1,4-テトラメチレングリコール、1,6-ヘキサメチレングリコール、1,3-プロピレングリコール、1,8-オクタメチレングリコール、1,10-デカメチレングリコールとから得られるエステルである。これらポリエステルのMFI（250℃、2.16kgで測定）は2〜100、好ましくは10〜80であるのが好ましい。「MFI」はメルトフローインデックスを意味する。
【００１６】
ポリエステルがコポリエーテルエステルを含んでいても本発明から逸脱するものではない。このコポリエーテルエステルはポリエチレングリコール(PEG)、ポリプロピレングリコール(PPG)またはポリテトラメチレングリコール(PTMG)のようなポリエーテルジオールに由来するポリエーテル単位と、テレフタル酸のようなジカルボン酸単位と、グリコール（エタンジオール）または1,4-ブタンジオールのような短い連鎖延長剤ジオール単位とを有するポリエステルブロックおよびポリエーテルブロックを含むコポリマーである。ポリエーテルとジアシッドの鎖が軟いセグメントを形成し、グリコールまたはブタンジオールとジアシッドとの鎖がコポリエーテルエステルの硬いセグメントを形成する。これらのコポリエーテルエステルは熱可塑性エラストマである。このコポリエーテルエステルの比率はポリエステル100部に対して30部以下にすることができる。
【００１７】
導電要素は任意の導電体である。導電要素の例としては金属、金属酸化物および炭素をベースとする化合物を挙げることができる。炭素をベースとする化合物の例としてはグラファイト、カーボンブラック、炭素繊維、活性炭、カーボンナノチューブが挙げられる。複数の要素を用いても本発明から逸脱するものではない。
【００１８】
外層のポリアミドは表面抵抗率を106Ω/□以下にするのに十分な量のカーボンブラックを含むのが有利である。カーボンブラックの量はポリアミドまたはポリエチレンまたはポリエステル100重量部に対して一般に5〜30重量部にする。
【００１９】
バインダ層は、アルミニウム層とこれに隣接する各層との間の接着性を良くすることができる任意の化合物であると定義できる。バインダはコポリアミドまたは官能化ポリオレフィンから選択するのが好ましい。
官能化ポリオレフィンをベースとするバインダの例としては下記が挙げられる：
(a)  無水マレイン酸等の不飽和カルボン酸無水物がグラフトされたポリエチレン、ポリプロピレン、エチレンと少なくとも一種のαオレフィンとのコポリマーおよびこれらポリマーの混合物。これらのグラフトポリマーとそのグラフトされていない非グラフトポリマーとの混合物を用いることもできる。
(b)  エチレンと、(i)不飽和カルボン酸、その塩およびエステル、(ii)飽和カルボン酸のビニルエステル、(iii)不飽和ジカルボン酸、その塩、エステル、半エステルおよび無水物および(iv)不飽和エポキシドの中から選択される少なくとも一種とのコポリマー。これらコポリマーに無水マレイン酸等の不飽和ジカルボン酸無水物またはグリシジルメタクリレート等の不飽和エポキシドをグラフトすることもできる。
【００２０】
コポリアミドタイプのバインダ層を挙げることもできる。本発明で使用可能なコポリアミドは溶融点（DIN  53736B規格）が60〜200℃、相対溶液粘度が1.3〜2.2（DIN  53727；m-クレゾール溶媒、0.5g/100ml濃度、温度25℃、ウッベローデ粘度計）である。外層および内層の材料の溶融時のレオロジーは互いに類似しているのが好ましい。
【００２１】
コポリアミドは例えばα，ω-アミノカルボン酸とラクタムの縮合またはジカルボン酸とジアミンの縮合で得られる。
第１のタイプでは、例えばモノアミンまたはジアミンまたはモノカルボン酸無水物またはジカルボン酸等の連鎖停止剤の存在下での、例えば6〜12個の炭素原子を有する少なくとも２種のα，ω-アミノカルボン酸または少なくとも２種のラクタムまたは炭素原子が同じでないラクタムおよびアミノカルボン酸の縮合からコポリアミドが得られる。連鎖制限剤の例としては特にアジピン酸、アゼライン酸、ステアリン酸およびドデカンジアミンが挙げられる。この第１のタイプのコポリアミドにはさらにジアミンおよびジカルボン酸の残基からなる単位を含むことができる。
ジカルボン酸の例としてはアジピン酸、アゼライン酸、セバシン酸およびドデカンジオン酸が挙げられる。
α，ω-アミノカルボン酸の例としてはアミノカプロン酸、アミノウンデカノン酸およびアミノドデカノン酸が挙げられる。
ラクタムの例としてはカプロラクタムおよびラウリルラクタム（2-アザシクロトリデカノン）が挙げられる。
【００２２】
第２のタイプではコポリアミドが少なくとも１種のα,ωアミノカルボン酸（またはラクタム）と、少なくとも一種のジアミンと、少なくとも一種のジカルボン酸との縮合で得られる。α,ω-アミノカルボン酸、ラクタムおよびジカルボン酸は上記の中から選択できる。
ジアミンは分岐形、線形または環状の脂肪族ジアミンまたはアリールタイプのジアミンにすることができる。
例としてはヘキサメチレンジアミン、ピペラジン、イソフォロンジアミン（IPD）、メチルペンタメチレンジアミン（MPDM）、ビス（アミノ−シクロヘキシル）メタン（BACM）およびビス（3-メチル-4-アミノ−シクロヘキシル）メタン（BMACM）が挙げられる。
【００２３】
コポリアミドの例として下記（a)および（b)が挙げられる：
（a)  6/12/IPD.6
（ここで、6はカプロラクタムの縮合で得られる単位を表し、12はラウリルラクタム（2-アザシクロトリデカノン）の縮合で得られる単位を表し、IPD.6はイソフォロンジアミンとアジピン酸の縮合で得られる単位を表す）
重量比20/65/15で、溶融点は125℃〜135℃である。
（b）  6/6,6/12
（ここで、6はカプロラクタムの縮合で得られる単位を表し、6,6はヘキサメチレンジアミド（アジピン酸とヘキサ−メチレンとの縮合）を示し、12はラウリルラクタム（2-アザシクロトリデカノン）の縮合で得られる単位を表す）
重量比は40/20/40で、溶融点は115℃〜127℃である。
（c）  pip.12/pip.9/11
（ここで、pip.12はピペラジンとC12ジアシッドとの縮合で得られる単位を表し、pip.9はピペラジンとC9ジアシッドとの縮合で得られる単位を示し、11はアミノウンデカン酸の縮合で得られる単位を表す）
重量比は30/35/30である。
これらコポリアミドの製造方法は公知であり、例えばオートクレーヴ中で重縮合させて製造できる。
【００２４】
アルミニウム層は曲げ加工および接合で形成できる。この加工は例えば下記の文献の超音波溶接によって行うことができる。
【特許文献２】
欧州特許第0581208B1号公報
【００２５】
アルミニウム（Al）層の厚さは0.01mm〜1.5mm、好ましくは20μm〜0.5mm、さらに好ましくは50μm〜100μmである。アルミニウムには種々のグレードのアルミニウムおよびその合金を用いることができる。
【００２６】
ガソリンと接触する内層におけるポリアミドをマトリックスとするポリアミドとポリオレフィンとの混合物：
ポリアミド/ポリオレフィン混合物のポリアミドは外層のところで挙げたポリアミドを用いることができる。PA-6、PA-6/6,6およびPA-6,6を用いるのが有利である。内層または中間層のポリアミド/ポリオレフィンの「ポリオレフィン」という用語は例えばエチレン、プロピレンおよび１−ブテン等のオレフィン単位およびこれらの高級同族体からなるポリマーを意味する。
【００２７】
例として下記（a)〜（c)を挙げることができる：
（a）  ポリエチレン、ポリプロピレンおよびα−オレフィンとエチレンとのコポリマー（これらのポリマーに無水マレイン酸等の不飽和カルボン酸無水物またはグリシジルメタクリレート等の不飽和エポキシドをグラフト化することもできる）；
（b）  エチレンと、(i)不飽和カルボン酸、その塩およびエステル、(ii)飽和カルボン酸のビニルエステル、(iii)不飽和ジカルボン酸、その塩、エステル、半エステルおよび無水物および(iv)不飽和エポキシドの中から選択される少なくとも一種の化合物とのコポリマー（このコポリマーに不飽和ジカルボン酸無水物または不飽和エポキシドをグラフト化することもできる）；
（c)  必要に応じてマレイン化されたスチレン／エチレン−ブチレン／スチレンブロックコポリマー(SEBS)。
これらポリオレフィンの２種またはそれ以上の混合物を用いてもよい。
【００２８】
下記（a）〜（f）を用いるのが有利である：
（a）  ポリエチレン；
（b）  α−オレフィンとエチレンとのコポリマー；
(c)  エチレン/アルキル(メタ)アクリレートコポリマー；
（d）  無水マレイン酸がグラフト化または共重合されたエチレン／アルキル（メタ）アクリレート／無水マレイン酸コポリマー；
（e）  グリシジルメタクリレートがグラフト化または共重合されたエチレン／アルキル（メタ）アクリレート／グリシジルメタクリレートコポリマー；
（f）  ポリプロピレン。
【００２９】
ポリオレフィンが相溶化可能な官能基を全く持っていないか、ほとんど持っていない場合には、相溶化剤を添加してポリアミドマトリクスを容易に形成するのが好ましい。相溶化剤自体はポリアミドとポリオレフィンとを相溶化させる公知のものである。その例としては下記（a）〜（f）を挙げることができる：
【００３０】
（a）  無水マレイン酸またはグリシジルメタクリレートがグラフトされたポリエチレン、ポリプロピレン、エチレンプロピレンコポリマーおよびエチレン／ブチレンコポリマー；
（b）  無水マレイン酸がグラフトまたは共重合されたエチレン／アルキル（メタ）アクリレート／無水マレイン酸コポリマー；
（c）  無水マレイン酸がグラフトまたは共重合されたエチレン／酢酸ビニル／無水マレイン酸コポリマー；
（d）  無水マレイン酸をグリシジルメタクリレートに代えた上記２種のコポリマー；
（e）  エチレン／アルキル（メタ）アクリル酸コポリマーおよびその塩；
（f）  アミンと反応する部位を有する化合物がグラフトされたポリエチレン、ポリプロピレンまたはエチレンプロピレンコポリマーを、単一のアミン末端基を有するポリアミドまたはポリアミドオリゴマーと縮合したもの。
上記化合物は下記文献に記載されており、その内容は本明細書の一部を成す。
【特許文献３】
フランス国特許第2,291,225号公報
【特許文献４】
欧州特許第342,066号公報
【００３１】
内層でマトリクスを形成するポリアミドの量はポリオレフィン5〜45重量部に対して55〜95重量部にすることができる。
相溶化剤の量はポリオレフィンがポリアミドマトリクス内に節（ノジュール）となって分散するのに十分な量である。ポリオレフィンは20重量％以下にすることができる。内層のこれらポリマーはポリアミドとポリオレフィン（必要な場合にはさらに相溶化剤）を通常の溶融混合技術（二軸スクリュー、バス、一軸スクリュー押出機）で混合して製造できる。
内層のポリアミド／ポリオレフィン混合物は可塑化されていてもよく、必要に応じてカーボンブラック等の充填材を含んでいてもよい。
このようなポリアミド／ポリオレフィン混合物は下記の文献に記載されている。
【特許文献５】
米国特許第5,342,886号明細書
【００３２】
以下、ポリアミドをマトリックスとするポリアミドとポリオレフィンとの混合物の好ましい実施例を説明する。この混合物に導電性カーボンブラックを添加したものは内層で使用でき、導電性カーボンブラックを添加しないものは中間層で使用できる。
【００３３】
本発明の第１の好ましい形態
本発明の第１の好ましい形では、ポリオレフィンが(i)高密度ポリエチレン(HDPE)と、(ii)ポリエチレン(C1)とエラストマー、超低密度ポリエチレンおよびエチレンコポリマーの中から選択されるポリマー(C2)との混合物(C1)+(C2)に不飽和カルボキシル酸を共グラフトしたものとからなる。
【００３４】
本発明の第２の好ましい形態
本発明の第２の好ましい形では、ポリオレフィンが(i)ポリプロピレンと、(ii)ポリアミド(C4)とプロピレンに不飽和モノマーＸをグラフトまたは共重合したコポリマー(C3)との反応で得られるポリオレフィンとからなる。
本発明の第３の好ましい形態
【００３５】
本発明の第３の好ましい形では、ポリオレフィンが(i)LLDPE,VLDPEまたはメタロセンタイプのポリエチレンと、(ii)エチレンアルキル（メタ）アクリレート−無水マレイン酸コポリマーとからなる。
【００３６】
第１の形態
第１の形態では下記比率（重量％）が有利である：
ポリアミド  60〜70％
(C1)と(C2)の混合物の共グラフト化物  5〜15％
残部は高密度ポリエチレン。
この高密度ポリエチレンは密度が0.940〜0.965で、MFIが0.1〜5g/10分（190℃、2.16kg）であるのが有利である。
ポリエチレン(C1)は前記ポリエチレンの中から選択できる。(C1)は密度が0.940〜0.965の高密度ポリエチレン(HDPE)であるのが有利である。(C1)のMFIは0.1〜3g/10分（190℃、2.16kg）である。
【００３７】
コポリマー(C2)は例えばエチレン／プロピレンエラストマー(EPR)またはエチレン／プロピレン／ジエンエラストマー(EPDM)にすることができる。(C2)を超低密度のポリエチレン(VLDPE)、例えばエチレンのホモポリマーまたはエチレンとα-オレフィンとのコポリマーにすることもできる。(C2)はエチレンと、(i)不飽和カルボン酸、その塩およびエステル、(ii)飽和カルボン酸のビニルエステルおよび(iii)不飽和ジカルボン酸、その塩、エステル、半エステルおよび無水物の中から選択される少なくとも一種の化合物とのコポリマーでもよい。(C2)はEPRであるのが有利である。
60〜95重量部の(C1) に対して40〜5重量部の(C2)を用いるのが有利である。
【００３８】
(C1)と(C2)の混合物に不飽和カルボン酸をグラフトする（すなわち(C1)と(C2)に共グラフトする）。不飽和カルボン酸の官能性誘導体を用いても本発明から逸脱するものではない。不飽和カルボン酸は２〜２０個の炭素原子を含むもので、例えばアクリル酸、メタクリル酸、マレイン酸、フマル酸またはイタコン酸が挙げられる。これらの酸の官能性誘導体には例えば不飽和カルボン酸の無水物、エステル誘導体、アミド誘導体、イミド誘導体および金属塩（アルカリ金属塩等）がある。
【００３９】
特に好ましいグラフトモノマーは4〜10個の炭素原子を有する不飽和ジカルボン酸とその誘導体、特にその無水物である。これらのグラフトモノマーは例えばマレイン酸、フマル酸、イタコン酸、シトラコン酸、アリル琥珀酸、4-シクロヘキシ-1,2-ジカルボン酸、4-メチル-4-シクロヘキシ-1,2-ジカルボン酸、ビシクロ[2,2,1]ヘプト-5-エン-2,3-ジカルボン酸、x-メチルビシクロ[2,2,1]ヘプト-5-エン-2,3-ジカルボン酸、無水マレイン酸、イタコン酸、シトラコン酸、アリル琥珀酸、4-シクロヘキシン-1,2-ジカルボン酸、4-メチレン-4-シクロヘキシン-1,2-ジカルボン酸、ビシクロ[2,2,1]ヘプト-5-エン-2,3-ジカルボン酸およびx-メチルビシクロ[2,2,1]ヘプト-5-エン-2,2-ジカルボン酸である。無水マレイン酸を用いるのが有利である。
【００４０】
(C1)と(C2)の混合物に種々の方法でグラフトモノマーをグラフトさせることができる。例えば、ポリマー(C1)と(C2)をラジカル発生剤を含むまたは含まない溶媒の存在下または不存在下で約150℃〜300℃の高温度に加熱してグラフトすることができる。グラフト化モノマーの量は琥珀酸基をFTIR分光分析法で定量して求める。共グラフト化された(C1)と(C2)との混合物のMFIは5〜30g/10分(190℃、2.16kg)、好ましくは13〜20g/10分である。
【００４１】
共グラフト化された(C1)と(C2)の混合物はMFI10/MFI2比が18.5以上であるのが有利である（なお、MFI10は10kg荷重下での190℃での流れ指数であり、MFI2は2.16kg荷重下での流れ指数である）。共グラフト化した(C1)と(C2)のポリマー混合物のMFI20は24以下であるのが有利である（MFI20は190℃における21.6kg荷重下での流れ指数である）。
【００４２】
第２の形態
本発明の２番目の形態では下記比率（重量％）が有利である：
ポリアミド  60〜70％
ポリプロピレン  20〜30％
ポリアミド(C4)とプロピレンに不飽和モノマーＸをグラフトまたは共重合したコポリマー(C3)との反応で得られるポリオレフィン  3〜10％
ポリプロピレンのMFIは0.5g/10分以下(230℃/2.16kg)、好ましくは0.1〜0.5g/10分であるのが有利である。そのようなポリプロピレンは下記文献にに記載されている。
【特許文献６】
欧州特許第647,681号
【００４３】
本発明のこの第２の形態のグラフト化物をさらに説明する。先ず(C3)を作る。(C3)はプロピレンと不飽和モノマーXとのコポリマーか、不飽和モノマーXをグラフトしたポリプロピレンにすることができる。Xはプロピレンと共重合できるか、ポリプロピレンにグラフトでき、ポリアミドと反応可能な官能基（この官能基は例えばカルボン酸、ジカルボン酸無水物またはエポキシド等にすることができる）を有する任意の不飽和モノマーである。モノマーXの例としては（メタ）アクリル酸、無水マレイン酸およびグリシジル（メタ）アクリレート等の不飽和エポキシドが挙げられる。無水マレイン酸を用いるのが有利である。グラフトされたポリプロピレンではポリプロピレンのホモポリマーまたはモルで主としてプロピレンからなるエチレン−プロピレンコポリマー等のコポリマーにXをグラフトすることができる。(C3)ではXがグラフトされているのが有利である。グラフト操作自体は公知のものである。
(C4)はポリアミドまたはポリアミドオリゴマーにすることができる。ポリアミドオリゴマーは下記文献に記載されている。
【特許文献７】
欧州特許第342,066号公報
【特許文献８】
フランス国特許第2,291,225号公報
【００４４】
ポリアミド（またはオリゴマー）(C4)は、上記モノマーの縮合生成物である。ポリアミドの混合物を用いることもができる。PA-6、PA-11、PA12、6単位と12単位とのコポリアミド(PA-6/12)およびカプロラクタム、ヘキサメチレンジアミンおよびアジピン酸(PA-6/6、6)をベースとするコポリアミドを用いるのが有利である。ポリアミドまたはオリゴマー(C4)は酸、アミン、またはモノアミン末端を含むことができる。ポリアミドがモノアミン末端を有するようにするには下記の連鎖制限剤を用いればよい：
【００４５】
【化１】
2005506225.tif 000002
【００４６】
(ここで、R1は水素または20個以下の炭素原子を含む直鎖または分岐したアルキル基であり、R2は20個以下の炭素原子を含む直鎖または分岐したアルキルまたはアルケニル基、飽和または不飽和脂環基、芳香基またはこれらを組み合わせた基である)。この連鎖制限剤は例えばラウリルアミンまたはオレイルアミンにすることができる。
(C4)はPA-6、PA-11またはPA12にするのが好ましい。C3+C4のC4の重量比は0．1〜60％であるのが好ましい。(C3)と(C4)との反応は溶融状態で行うのが好ましく、例えば(C3)と(C4)を押出し機で一般に230〜250℃の温度で混合して反応させることができる。溶融材料の押出し機中の平均滞留時間は10秒〜3分、好ましくは1〜2分にする。
【００４７】
第３の形態
第３の下記比率（重量％）が有利である：
ポリアミド  60〜70％
エチレン−アルキル（メタ）アクリレート−無水マレイン酸コポリマー  5〜15％
残部はLLDPE，VLDPEまたはメタロセンタイプのポリエチレン（ポリエチレンの密度は0.870〜0.925、MFIは0．1〜5/10分（190℃，2.16kg）であるのが有利である）。
【００４８】
エチレン−アルキル（メタ）アクリレート−無水マレイン酸コポリマーは0.2〜10重量％の無水マレイン酸と、40重量％以下、好ましくは5〜40重量％のアルキル（メタ）アクリレートとを含むのが有利である。MFIは2〜100/10分(190℃，2.16kg)である。「アルキル（メタ）アクリレート」という用語はC1〜C8アルキルアクリレートおよびメタアクリレートを示し、メチルアクリレート、エチルアクリレート、n-ブチルアクリレート、イソブチルアクリレート、2-エチルヘキシルアクリレート、シクロヘキシルアクリレート、メチルメタクリレートおよびエチルメタクリレートの中から選択できる。融点は80〜120℃である。これらのコポリマーは市販されている。これらのコポリマーは200〜2500バールの圧力でラジカル重合で製造される。
【００４９】
例としては下記の混合物（重量％）が挙げられる：
１）
PA-6：  55〜70％
無水マレイン酸をグラフトした後、カプロラクタムモノアミノ化オリゴマーと縮合したポリプロピレンを主としたエチレン−プロピレンコポリマー：  5〜15％
残余はポリプロピレンである（全体を100％にする）
【００５０】
２）
PA-6：  55〜70％
エチレンと、(i)不飽和カルボン酸のアルキル（メタ）アクリレートまたはビニルエステルおよび(ii)グラフト化または共重合化された無水不飽和カルボン酸またはエポキシとの少なくとも一種のコポリマー：  5〜15％
残余はポリエチレンである。
【００５１】
３）
PA-6：  55〜70％
ポリエチレンまたはエチレンと無水マレイン酸またはグリシジルメタクリレートをグラフトしたαオレフィンとのコポリマー：  5〜15％
残余は高密度ポリエチレン。
【００５２】
ガソリンと接触する内層におけるポリアミドブロックとポリエーテルブロックとのコポリマーおよびＥＰＲ型改質剤の中から選択される少なくとも一種の可塑剤を含むポリアミドにおけるポリアミドは外層のところで挙げたポリアミドの中から選択することができる。
PA-11またはPA-12を用いるのが有利である。
可塑剤の例としてはブチルべンゼンスルホンアミド(BBSA)、エチルヘキシルパラヒドロキシ安息香酸（EHPB）およびデシルヘキシルパラヒドロキシ安息香酸（DHPB）が挙げられる。複数の可塑剤の混合物を用いても本発明から逸脱するものではない。
【００５３】
ポリアミドブロックとポリエーテルブロックとを有するコポリマーは下記(1)〜(3)のような反応性末端基を有するポリアミドブロックと反応性末端基を有するポリエーテルブロックとの共重縮合で得られる：
(1)ジアミン鎖末端を有するポリアミドブロックと、ジカルボン酸鎖末端を有するポリオキシアルキレンブロック、
(2)ジカルボン酸鎖末端を有するポリアミドブロックと、ポリエーテルジオールとよばれる脂肪族ジヒドロキシル化α,ω-ポリオキシアルキレンブロックをシアノエチル化および水素添加して得られるジアミン鎖末端を有するポリオキシアルキレンブロック、
(3)ジカルボン酸鎖末端を有するポリアミドブロックと、ポリエーテルジオール（この場合に得られる生成物を特にポリエーテルエステルアミドという）。
【００５４】
ジカルボン鎖末端を有するポリアミドブロックは例えば、連鎖制限剤のジカルボン酸の存在下でのα,ω-アミノカルボン酸、ラクタムまたはジカルボン酸とジアミンとの縮合で得られる。
ジアミン鎖末端を有するポリアミドブロックは例えば、連鎖制限剤のジアミン酸の存在下でのα,ω-アミノカルボン酸、ラクタムまたはジカルボン酸とジアミンとの縮合で得られる。
ポリエーテルは例えばポリエチレングリコール(PEG)、ポリプロピレングリコール(PPG)またはポリテトラヒドロフラン(PTHF)ともよばれるポリテトラメチレングリコール(PTMG)にすることができる。
【００５５】
ポリアミドブロックの数平均分子量はMnは300〜15000、好ましくは600〜5000である。ポリエーテルブロックの数平均分子量はMnは100〜6000、好ましくは200〜3000である。
ポリアミドブロックとポリエーテルブロックとを含むポリマーはランダムに分布した単位を含んでいてもよい。このポリマーはポリエーテルとポリアミドブロック先駆体との同時反応で製造される。
例えば、ポリエーテルジオールと、ラクタム（またはα,ω-アミノ酸）と、連鎖制限剤のジアシッドとを少量の水の存在下で反応させることができる。基本的に種々の長さのポリエーテルブロックとポリアミドブロックとを有するポリマーが得られ、さらに各成分がランダムに反応し、ポリマー鎖中に分散した成分を含むことがある。
【００５６】
予め製造しておいたポリアミドブロックとポリエーテルブロックとの共重合で得られる場合でも１段階の反応で得られる場合でも、ポリアミドブロックとポリエーテルブロックとを含むこれらのポリマーは例えばDショアー硬度が20〜75、好ましくは30〜70で、初期濃度0.8g/100ml、250℃のメタクレゾール中で測定した固有粘度が0.8〜2.5である。MFI値は5〜50にすることができる（235℃、1kgの荷重下）。
【００５７】
ポリエーテルジオールブロックをそのまま用い、カルボキシ末端基を有するポリアミドブロックと共重合するか、アミノ化してポリエーテルジアミンに変換し、カルボキシ末端基を有するポリアミドブロックと縮合する。また、ポリエーテルジオールブロックをポリアミド先駆体および連鎖制限剤と混合してランダムに分散した単位を有するポリアミドブロックとポリエーテルブロックとを含むポリマーにすることもできる。
ポリアミドブロックとポリエーテルブロックとを含むポリマーは下記文献に記載されている：
【００５８】
【特許文献９】
米国特許第4,331,786号明細書
【特許文献１０】
米国特許第4,115,475号明細書
【特許文献１１】
米国特許第4,195,015号明細書
【特許文献１２】
米国特許第4,839,441号明細書
【特許文献１３】
米国特許第4,864,014号明細書
【特許文献１４】
米国特許第4,230,838号明細書
【特許文献１５】
米国特許第4,332,920号明細書
【００５９】
可塑剤、ポリアミドブロックとポリエーテルブロックとを有するコポリマーまたはＥＰＲ型改質剤の量(i)と、ポリアミドの量(ii)との重量比は10/90〜60/40であるのが有利である。(i)が可塑剤、ポリアミドブロックとポリエーテルブロックとを有するコポリマーおよびＥＰＲ型改質剤の中から選択される２種または３種の化合物の混合物であっても本発明から逸脱するものではない。
【００６０】
内層をポリエステルで作ることもできる。これらのポリエステルは外層のところで述べたポリエステルの中から選択できる。内層のポリエステルは外層のポリエステルと同じものにすることができる。
内層は表面抵抗率を106Ω／□以下にするのに十分な量の導電要素を含むことができる。これはカーボンブラックにするのが有利である。カーボンブラックの量は100重量部の下記(1)〜(3)に対して一般に5〜30重量部にする：
(1)  ポリアミドとその可塑剤およびその他の添加剤とを合わせたもの、または
(2)  ポリアミドをマトリックスとするポリアミドとポリオレフィンとの混合物、または
(3)  ポリエステル
【００６１】
本発明の多層管は従来と同様に保護シースを含むことができ、特にエンジンのホットスポットから保護するための熱可塑性ポリマー、熱可塑性エラストマーまたはエラストマー材料の保護シースを含むことができる。これらの保護シースは共押出で作られる。これらの多層管は下記文献に記載の方法および装置で製造することができる。
【特許文献１６】
欧州特許第581,208号明細書
【００６２】
これらの多層管はUponor Rhorsysteme有限会社で製造されたものにすることができる。
【国際公開パンフレット】
2005506225.tif 000003
2005506225.tif 000004
2005506225.tif 000005
2005506225.tif 000006
2005506225.tif 000007
2005506225.tif 000008
2005506225.tif 000009
2005506225.tif 000010
2005506225.tif 000011
2005506225.tif 000012
2005506225.tif 000013
2005506225.tif 000014
2005506225.tif 000015
2005506225.tif 000016
2005506225.tif 000017
2005506225.tif 000018
2005506225.tif 000019
2005506225.tif 000020
2005506225.tif 000021
2005506225.tif 000022
2005506225.tif 000023
2005506225.tif 000024
2005506225.tif 000025
2005506225.tif 000026
2005506225.tif 000027
2005506225.tif 000028
2005506225.tif 000029
2005506225.tif 000030
【国際調査報告】
2005506225.tif 000031
2005506225.tif 000032
2005506225.tif 000033